(57)【特許請求の範囲】
【請求項１】
（Ａ）（ａ）１分子中に１個以上のエポキシ基を有するエポキシ樹脂と、（ｂ）一般式（１）、
Ｒ1nＳｉ（ＯＲ2）4-n
〔式中、Ｒ1は、置換基を有さないフェニル基であり、Ｒ2は、炭素数１〜５のアルキル基であり、ｎは、１である。〕
で示されるオルガノシラン及び／又はその部分加水分解縮合物と、
を水中に分散させてなる樹脂水分散体、及び
（Ｂ）アミノ基含有化合物、
を含有することを特徴とする鋼板用塗料組成物。
【請求項２】
前記アミノ基含有化合物（Ｂ）が、アミノ基と、ケイ素原子に直接結合している加水分解性基とを有する有機ケイ素化合物、脂肪族又は脂環族のアミンアダクト化合物、脂肪族又は脂環族のマンニッヒ化合物、及び脂肪族又は脂環族のケチミン化合物からなる群から選択される少なくとも１種の化合物である請求項１に記載の塗料組成物。
【請求項３】
前記エポキシ樹脂（ａ）が、１００〜１５００のエポキシ当量を有し、かつビスフェノールＡ型エポキシ樹脂、ビスフェノールＦ型エポキシ樹脂、フェノールノボラック型エポキシ樹脂、アルキルエーテル型エポキシ樹脂、及び水添ビスフェノールＡ型エポキシ樹脂からなる群から選択される少なくとも１種のエポキシ樹脂である請求項１又は２に記載の塗料組成物。
【請求項４】
前記エポキシ樹脂（ａ）と、前記アミノ基含有化合物（Ｂ）との配合割合が、前記エポキシ樹脂（ａ）のエポキシ基１当量に対し、前記アミノ基含有化合物（Ｂ）のアミノ基の活性水素当量が０．５〜１．５当量となる割合である請求項１〜３のいずれかに記載の塗料組成物。
【請求項５】
更に、光触媒能を有する無機微粒子（Ｃ）を含有する請求項１〜４のいずれかに記載の塗料組成物。
【発明の詳細な説明】
【０００１】
【発明の属する技術分野】
本発明は、密着性や、防食性、耐候性、耐汚染性等に優れた塗膜を形成する、常温硬化可能な塗料組成物に関する。
【０００２】
【従来の技術】
近年、オルガノシラン及び／又はその部分加水分解縮合物を結合剤とするオルガノポリシロキサン系無機塗料は、耐候性や、耐汚染性に優れた塗膜を形成するので、建材分野を中心として広く使用されている。しかしながら、該無機塗料は、橋梁、タンクなどの大型鋼構造物への展開は、鋼材への密着性、防食性が劣る問題点があったため、仕上げ用塗料としてのみ使用されていた。即ち、従来、オルガノポリシロキサン系無機塗料を使用した鋼材の塗装系は、通常、プライマーとして、鋼板への密着性、防食性に優れるエポキシ樹脂塗料を塗装し、次いで、プライマー塗膜及びオルガノポリシロキサン系無機塗膜の双方に対して密着性に優れた中塗り塗料を塗装し、しかる後、仕上げ用塗料として、オルガノポリシロキサン系無機塗料を塗装していた。従って、塗装工程が多く、塗装作業性に問題があった。
【０００３】
【発明が解決しようとする課題】
本発明は、このような従来技術の課題を背景になされたもので、鋼材への塗装作業性を改良した、即ち、プライマーや、中塗り塗料の塗装を省略することが可能で、かつ、密着性や、耐候性、防食性等に優れた塗膜を形成する、有機溶剤を含まない環境対応型の常温硬化性塗料組成物を提供することを目的とする。
【０００４】
【課題を解決するための手段】
本発明者らは、上記課題を達成するため、鋭意検討した結果、以下の構成により、上記課題を達成できることを見出し、本発明に到達したものである。
即ち、本発明は、
（Ａ）（ａ）１分子中に１個以上のエポキシ基を有するエポキシ樹脂と、
（ｂ）一般式（１）、
Ｒ1nＳｉ（ＯＲ2）4-n
〔式中、Ｒ1は、炭素数１〜８の有機基であり、Ｒ2は、炭素数１〜５のアルキル基であり、ｎは、１又は２である。〕
で示されるオルガノシラン及び／又はその部分加水分解縮合物と、
を水中に分散させてなる樹脂水分散体、及び
（Ｂ）アミノ基含有化合物、
を含有する塗料組成物に関するものである。
【０００５】
【発明の実施の形態】
以下、本発明について、詳細に説明する。
本発明の塗料用樹脂組成物の各構成成分について説明する。
［（Ａ）成分について］
（ａ）成分について
（ａ）成分であるエポキシ樹脂は、１分子中に１個以上、好ましくは２個以上のエポキシ基を有するエポキシ樹脂であり、特に、エポキシ当量が１００〜１５００、好ましくは、１８０〜１０００の範囲のものが、得られる塗膜の防食性、耐候性の点から望ましい。エポキシ樹脂（ａ）としては、例えば、ビスフェノールＡ型エポキシ樹脂や、ビスフェノールＦ型エポキシ樹脂、フェノールノボラック型エポキシ樹脂、アルキルエーテル型エポキシ樹脂、水添ビスフェノールＡ型エポキシ樹脂などが好ましく、これら樹脂を、２種以上の混合エポキシ樹脂として使用することもできる。
【０００６】
（ｂ）成分について
（ｂ）成分は、一般式（１）、
Ｒ1nＳｉ（ＯＲ2）4-n
〔式中、Ｒ1は、炭素数１〜８の有機基であり、Ｒ2は、炭素数１〜５のアルキル基であり、ｎは１又は２である。〕
で示され、常温で液状のオルガノシラン及び／又はその部分加水分解縮合物である。
【０００７】
一般式（１）中のＲ1としての有機基としては、例えば、炭素数１〜８のアルキル基や、シクロアルキル基、アリール基、ビニル基等が挙げられる。
ここで、アルキル基としては、直鎖でも分岐したものでもよい。アルキル基としては、例えば、メチル基や、エチル基、ｎ−プロピル基、ｉ−プロピル基、ｎ−ブチル基、ｉ−ブチル基、ｓ−ブチル基、ｔ−ブチル基、ペンチル基、ヘキシル基、ヘプチル基、オクチル基等のアルキル基が挙げられる。好ましいアルキル基は、炭素数が、１〜４個のものである。
シクロアルキル基としては、例えば、シクロヘキシル基や、シクロヘプチル基、シクロオクチル基等が好適に挙げられる。
【０００８】
アリール基としては、例えば、フェニル基やナフチル基等が挙げられる。
上記各官能基は、任意に置換基を有してもよい。このような置換基としては、例えば、ハロゲン原子（例えば、塩素原子や、臭素原子、フッ素原子等）や、（メタ）アクリロイル基、メルカプト基、脂環式基等が挙げられる。
Ｒ1としては、エポキシ樹脂（ａ）との相溶性に優れるフェニル基であることが特に好ましく、Ｒ1がフェニル基であるオルガノシラン又はその部分加水分解縮合物を１０質量％以上、好ましくは、４０〜１００質量％使用するのが好ましい。
【０００９】
Ｒ2としてのアルキル基としては、直鎖でも分岐したものでもよい。このようなアルキル基としては、例えば、メチル基や、エチル基、ｎ−プロピル基、ｉ-プロピル基、ｎ−ブチル基、ｉ−ブチル基、ｓ−ブチル基、ｔ−ブチル基、ペンチル基等が挙げられ、好ましいアルキル基は、炭素数が、１〜２個のものである。
このような一般式（１）で示されるオルガノシランの具体例としては、例えば、メチルトリメトキシシランや、メチルトリエトキシシラン、エチルトリメトキシシラン、エチルトリエトキシシラン、ｎ−プロピルトリメトキシシラン、ｎ−プロピルトリエトキシシラン、ｉ−プロピルトリメトキシシラン、ｉ−プロピルトリエトキシシラン、γ−クロロプロピルトリメトキシシラン、γ−クロロプロピルトリエトキシシラン、ビニルトリメトキシシラン、ビニルトリエトキシシラン、３，３，３−トリフルオロプロピルトリメトキシシラン、３，３，３−トリフルオロプロピルトリエトキシシラン、
【００１０】
シクロヘキシルトリメトキシシラン、γ−メタクリルオキシプロピルトリメトキシシラン、γ−メタクリルオキシプロピルトリエトキシシラン、γ−メルカプトプロピルトリメトキシシラン、γ−メルカプトプロピルトリエトキシシラン、フェニルトリメトキシシラン、フェニルトリエトキシシラン、ジメチルジメトキシシラン、ジメチルジエトキシシラン、ジエチルジメトキシシラン、ジエチルジエトキシシラン、ジフェニルジメトキシシラン、ジフェニルジエトキシシラン、メチルフェニルジメトキシシラン、ジメチルジプロポキシシランなどが挙げられるが、好ましくは、メチルトリメトキシシラン、メチルトリエトキシシラン、フェニルトリメトキシシラン、ジメチルジメトキシシランである。
【００１１】
（ｂ）成分は、これらオルガノシランの部分加水分解縮合物であってもよい。該縮合物は、ポリスチレン換算重量平均分子量が、例えば、３００〜５０００、好ましくは、５００〜４２００のものが適当である。
このような縮合物を使用することにより、貯蔵安定性がよく、密着性のよい塗膜が得られる。
このような縮合物の具体例としては、市販品として、例えば、東レ・ダウコーニング社製のＳＲ２４０２や、ＤＣ３０３７、ＤＣ３０７４；信越化学工業社製のＫＲ−２１１や、ＫＲ−２１２、ＫＲ−２１３、ＫＲ−２１４、ＫＲ−２１６、ＫＲ−２１８；東芝シリコーン社製のＴＳＲ−１４５や、ＴＳＲ−１６０、ＴＳＲ−１６５、ＹＲ−３１８７等が挙げられる。
【００１２】
（Ａ）成分は、これらエポキシ樹脂（ａ）と、オルガノシラン及び／又はその部分加水分解縮合物（ｂ）との混合物を、例えば、２０〜８０℃に加温し、その中に、乳化剤を、例えば、１〜２０質量％溶解させた水溶液を、例えば、１〜５時間で滴下しつつ、攪拌し、分散させることにより製造する方法が適当であるが、安定に水分散体を形成する方法であれば、この方法に限定されるものではない。
【００１３】
なお、乳化剤としては、例えば、高級アルコールの硫酸エステル塩や、ポリオキシエチレンアルキルサルフェート塩、アルキルベンゼンスルホン塩、ポリオキシプロピレンアルキルサルフェート塩、ポリオキシエチレンアルキルフェノールエーテルサルフェート塩、ポリオキシプロピレンアルキルフェノールエーテルサルフェート塩等の陰イオン界面活性剤；ポリオキシエチレンアルキルエーテル、ポリオキシプロピレンアルキルエーテル、ポリオキシエチレンアルキルフェノールエーテル、ポリオキシプロピレンアルキルフェノールエーテル、エチレンオキサイドプロピレンオキサイドブロックポリマー、ソルビタン誘導体等の非イオン界面活性剤；トリメチロールプロパンのアクリル酸エステル、アルケニルコハク酸モノアリルエステル塩等の、いわゆる反応性乳化剤などが挙げられる。
【００１４】
（Ａ）成分は、エポキシ樹脂（ａ）と、オルガノシラン及び／又はその部分加水分解縮合物（ｂ）とからなる樹脂水分散体であるが、両者の質量割合は、（３０〜９０：７０〜１０）、好ましくは、（４０〜７５：６０〜２５）が適当である。
なお、エポキシ樹脂（ａ）が、前記範囲より少ないと、得られる塗膜の密着性や防食性が低下する傾向にあり、逆に前記範囲より多くなると、耐候性や耐汚染性等が低下する傾向にある。また、（Ａ）成分に使用する水は、（Ａ）成分の固形分が、例えば、２０〜８０質量％、好ましくは、３０〜７０質量％になる程度の量が適当である。
【００１５】
［（Ｂ）成分について］
（Ｂ）成分は、分子内にアミノ基を有する化合物であり、（Ａ）成分に含まれるエポキシ樹脂（ａ）と反応する硬化剤として、また、オルガノシランや、その部分加水分解縮合物（ｂ）と水分とが加水分解、縮合反応を起こす際の反応触媒として作用し、組成物の硬化に寄与するものである。
（Ｂ）成分としては、脂肪族又は脂環族のアミンアダクト化合物や、脂肪族又は脂環族のマンニッヒ化合物、脂肪族又は脂環族のケチミン化合物（脂肪族又は脂環族アミンアダクトケチミンも含む）、アミノ基と、ケイ素原子に直接結合している加水分解性基とを有する有機ケイ素化合物等が好適に挙げられる。
【００１６】
前記アミンアダクト化合物としては、例えば、ジエチレントリアミンや、トリエチレンテトラアミン、テトラエチレンペンタンアミン、ジエチルアミノプロピルアミン、メンセンジアミン、イソホロンジアミン、１，３−ビスアミノメチルシクロヘキサン、メンタンジアミンなどの脂肪族又は脂環族アミンと、ビスフェノールＡジグリシジルエーテル、プロピレングリコールジグリシジルエーテル、フェニルグリシジルエーテルなどのエポキシ化合物や、エチレンオキサイドなどのアルキレンオキサイドとのアダクト類を挙げることができる。
【００１７】
前記マンニッヒ化合物としては、例えば、上記脂肪族又は脂環族アミンと、フェノール類や、ホルムアルデヒドとを反応させて得られるマンニッヒ化合物を挙げることができる。
前記ケチミンとしては、上記脂肪族又は脂環族アミンと、ケトン化合物とを反応させて得られるのケチミン化合物を挙げることができる。
このようなアミノ基含有化合物（Ｂ）の市販品としては、例えば、日本エヌエスシー（株）製のエポルジョンＥＢ１；旭電化工業（株）製のアデカハードナーＥＨ−４１６３Ｘ、ＥＨ−４２１５Ｍなどが挙げられる。
【００１８】
また、アミノ基含有化合物（Ｂ）として、分子内にアミノ基と、ケイ素原子に直接結合している加水分解性基とを有する有機ケイ素化合物も利用可能であり、初期乾燥性を向上させる効果も有するものである。
有機ケイ素化合物は、例えば、一般式（２）、
（Ｒ5−ＮＨ−Ｒ4−）n(Ｒ6)mＳｉ(ＯＲ3)4-n-m
（式中、Ｒ3とＲ6は、炭素数１〜５のアルキル基であり、Ｒ4は、炭素数１〜５のアルキレン基であり、Ｒ5は、水素原子、炭素数１〜５のアルキル基、炭素数５〜８のシクロアルキル基、炭素数６〜８のアリール基、又は、置換若しくは未置換のアミノ基であり、ｎは、１又は２であり、ｍは、０又は１である。）
で示される化合物である。
【００１９】
Ｒ3とＲ6は、直鎖でも分岐したものでもよい。Ｒ3とＲ6としてのアルキル基としては、例えば、メチル基や、エチル基、ｎ−プロピル基、ｉ−プロピル基、ｎ−ブチル基、ｉ−ブチル基、ｓ−ブチル基、ｔ−ブチル基、ペンチル基等のアルキル基が好適に挙げられる。好ましいアルキル基は、炭素数が、例えば、１〜２個のものである。
Ｒ4としてのアルキレン基は、直鎖でも分岐したものでもよい。このようなアルキレン基としては、例えば、メチレン基や、エチレン基、プロピレン基等が挙げられる。
【００２０】
Ｒ5としての炭素数１〜５のアルキル基は、上記Ｒ3とＲ6の場合と同様である。また、Ｒ5としてのシクロアルキル基としては、例えば、シクロヘキシル基や、シクロヘプチル基が挙げられる。また、Ｒ5としてのアリール基としては、例えば、フェニル基等が挙げられる。更に、Ｒ5としてのアミノ基としては、アミノ基中の水素原子の一方又は両方が、例えば、上記炭素数１〜５のアルキル基で置換されたものが好適なものとして挙げられる。
【００２１】
上記式（２）で示されるアミノ基含有化合物としては、例えば、γ−アミノプロピルトリメトキシシランや、γ−アミノプロピルトリエトキシシラン、Ｎ−（β−アミノエチル）−γ−アミノプロピルトリメトキシシラン、Ｎ−（β−アミノエチル）−γ−アミノプロピルメチルジメトキシシラン、Ｎ−（β−アミノエチル）−γ−アミノプロピルメチルジエトキシシラン、Ｎ−シクロへキシルーγ−アミノプロピルトリメトキシシラン、Ｎ−シクロヘキシル−γ−アミノプロピルトリエトキシシラン、γ−（２−アミノエチル）−アミノプロピルトリメトキシシラン、γ−（２−アミノエチル）−アミノプロピルメチルジメトキシシラン、γ−アニリノプロピルトリメトキシシランなどが代表的なものとして挙げられる。
【００２２】
本発明の塗料組成物は、上記成分（Ａ）と、（Ｂ）とを含有し、更に、必要に応じて、光触媒能を有する無機粒子（（Ｃ）成分）を含有することができる。この無機粒子は、ゾルの形態であってもよい。この成分は、塗膜に防菌や、防カビ性、防汚染性、更には空気中の窒素酸化物の分解除去作用を付与するために、必要に応じて、配合されるものである。このような成分としては、例えば、ＴｉＯ2、ＴｉＯ3、ＳｒＴｉＯ3、ＦｅＴｉＯ3、ＷＯ3、ＳｎＯ2、ＢｉＯ2、Ｉｎ2Ｏ3、ＺｎＯ、Ｆｅ2Ｏ3、ＲｕＯ2、ＣｄＯ、ＣｄＳ、ＣｄＳｅ、ＧａＰ、ＧａＡｓ、ＣｄＦｅＯ3、ＭｏＳ2、ＬａＲｈＯ3などが挙げられ、好ましくは、ＴｉＯ2である。
【００２３】
本発明の塗料組成物は、以上説明した（Ａ）成分、（Ｂ）成分、及び必要に応じて配合する（Ｃ）成分からなり、更に、固形分調整するための水や、充填剤、染料、硬化促進剤、紫外線吸収剤、光安定剤、増粘剤、顔料分散剤等の各種添加剤などを配合したものから構成される。
前記充填材としては、タルクや、炭酸バリウム、炭酸カルシウム、炭酸バリウム、ベントナイト、酸化チタン、カーボンブラック、ベンガラ、リトポン等の各種塗料用体質顔料や着色顔料や防錆顔料が使用可能である。
【００２４】
本発明の塗料組成物において、（Ｂ）成分量は、（Ａ）成分中のエポキシ樹脂（ａ）のエポキシ基１当量に対して、アミノ基の活性水素当量が、例えば、０．５〜１．５当量、好ましくは、０．８〜１．２となる割合が、形成される塗膜の硬化性、耐候性等がよく、適当である。
光触媒能を有する無機微粒子（Ｃ）は、塗料組成物の固形分中、０〜７５質量％、好ましくは、１０〜６０質量％配合するのが適当である。
本発明の塗料組成物における塗料固形分は、例えば、２０〜９０質量％、好ましく、４０〜７５質量％が適当である。
【００２５】
本発明の塗料組成物は、被塗物表面に刷毛や、スプレー、ロール、ディッピングなどの塗装手段により塗装し、常温で硬化塗膜を形成することが可能であるが、強制乾燥や、加熱硬化させても良い。
【００２６】
【実施例】
以下、本発明について、実施例により更に詳細に説明する。尚、実施例中「部」、「％」は、特に断らない限り質量基準で示す。
【００２７】
合成例１
フラスコに、ビスフェノールＡ型エポキシ樹脂（油化シェルエポキシ(株)コート８２８ＥＬ；固形分１００％、エポキシ当量１８５、１分子中のエポキシ基の数２．０５個）６０部と、フェニルトリメトキシシランの部分加水分解縮合物（東レ・ダウコーニング（株）製のＤＣ３０７４；固形分１００％）２５部を仕込み、６０℃まで加温した。次いで、５０部の水に、非イオン界面活性剤〔第一工業製薬(株)製「ノイゲンＥＴ１７０」〕３．０部加え、溶解させた水溶液を、ホモミキサーで攪拌しつつ、２時間かけて滴下した。その後、４０℃まで冷却し、不揮発分濃度６０％の樹脂水分散体（Ａ−１）を調製した。
【００２８】
合成例２
フラスコに、ビスフェノールＡ型エポキシ樹脂（油化シェルエポキシ(株)製のエピコート８２８ＥＬ、１分子中のエポキシ基の数２．０５個）６０部と、フェニルトリメトキシシランの部分加水分解縮合物（東レ・ダウコーニング(株)製のＤＣ３０３７；固形分１００％）２５部を仕込み、６０℃まで加温した。次いで、５０部の水に、非イオン界面活性剤〔第一工業製薬(株)製「ノイゲンＥＴ１７０」〕３．０部加え、溶解させた水溶液を、ホモミキサーで攪拌しつつ、２時間かけて滴下した。その後、４０℃まで冷却し、不揮発分濃度６０％の樹脂水分散体（Ａ−２）を調製した。
【００２９】
合成例３
フラスコに、ビスフェノールＦ型ノボラックエポキシ樹脂（油化シェルエポキシ(株)製のエピコート１５４；固形分１００％、エポキシ当量１８０、１分子中のエポキシ基の数３．６０個）５０部と、フェニルトリメトキシシランの部分加水分解縮合物（東レ・ダウコーニング(株)製のＳＲ２４０２）２５部を仕込み、６０℃まで加温した。次いで、５０部の水に、非イオン界面活性剤〔第一工業製薬(株)製「ノイゲンＥＴ１７０」〕３．０部を加え、溶解させた水溶液を、ホモミキサーで攪拌しつつ、２時間かけて滴下した。その後、４０℃まで冷却し、不揮発分濃度６０％の樹脂水分散体（Ａ−３）を調製した。
【００３０】
合成例４
環流冷却器及び攪拌機を備えた反応器に、イソプロピルアルコール４０部と、フェニルトリメトキシシランの部分加水分解共縮合物（東レ・ダウコーニング(株)製のＤＣ３０３７；固形分１００％）を４０部、メチルトリメトキシシランの部分加水分解縮合物（東レ・ダウコーニング(株)製のＳＲ２４０２；固形分１００％）を３０部、メチルトリメトキシシランを３０部加え、混合した後、イオン交換水６．５部と、０．１規定・塩酸水溶液０．０５部とを加え、６０℃で３時間反応させた。次いで、イオン交換水１．５部を加え、更に６０℃で３時間撹拌を続け、固形分５５％のオルガノポリシロキサン（ｂ）を得た。
【００３１】
実施例１〜６及び比較例１〜２
（I）成分〜（IV）成分を表１に示す割合で混合し、攪拌した後、（V）成分〜（VII）成分を約１５℃で加え、均一溶液となるまで撹拌を続け、塗料組成物を調製した。
【００３２】
【表１】
0003833087.tif 000002
【００３３】
注1)日本エヌエスシー(株)製のエポルジョンＨＤ２（固形分６１％、エポキシ当量３００〜３４０）
注2)日本エヌエスシー(株)製のエポルジョンＥＢ１（固形分４０％、アミン価１０７〜１２７）
注3)旭電化工業(株)製のＥＨ４１６３Ｘ（固形分８０％、アミン価２３０）
注4)石原産業(株)製光触媒酸化チタン（平均粒径８μ）
【００３４】
得られた実施例１〜６、比較例１〜２の塗料組成物につき、下記の通り試験板を作成し、塗膜外観や、密着性、防食性、耐汚染性、耐候性の各塗膜性能試験をし、その結果をそれぞれ表２に示した。
【００３５】
＜塗膜性能試験＞
キシレンで脱脂した鋼板上に、表１に示した塗料組成物を乾燥膜厚が約８０ミクロンとなるように吹き付け塗装し、これを２０℃で１０日乾燥した後、試験板として用いた。なお、試験方法及び評価基準は、以下の通り行った。
外観：試験板に形成された塗膜外観を目視判定した。
評価基準
○・・・つやが有り、平滑な膜。
△・・・つやは有るが、膜の平滑性が乏しい。
×・・・つやが無く、膜の平滑性が乏しい。
【００３６】
密着性:ブリキ板に乾燥時の膜厚が約１００μｍになるように塗布し、５０℃で６時間乾燥して試験板を作成した。この試験板を碁盤目テープ法にて試験し、目視判定した。
評価基準
◎：塗膜の剥がれが全くない
○：欠損部の面積が全体の２０％未満
△：欠損部の面積が全体の２０〜６０％
×：欠損部の面積が全体の６０％越える
防食性：ＪＩＳ  Ｋ５４００．９．１に準じて塩水噴霧試験を１５０時間行った後、塗膜状態を目視判定した。
【００３７】
評価基準
○ ・・・変化なし
△ ・・・光沢低下、白化等の軽微な変化あり
× ・・・光沢低下、白化等の変化大
耐汚染性：赤、黒マジックインキを塗布してから２４時間後に、キシレンでぬらした布でふきとり、除染性を目視判定した。
【００３８】
評価基準
◎ ・・・完全除去
○ ・・・極く軽微な汚染
△ ・・・少し汚染
× ・・・汚染著しい
耐候性：サンシャインウェザー−オーメーター１０００時間後の光沢保持率を測定した。
【００３９】
評価基準
○ ・・・塗膜外観に変化はなく、光沢保持率９５％以上
△ ・・・塗膜外観変化が軽微にあり、光沢保持率８０〜９４％
× ・・・塗膜変化が著しい、光沢保持率８０％未満
【００４０】
【表２】
表２
0003833087.tif 000003
【００４１】
表２より明らかの通り、本発明の塗料組成物である実施例１〜６は、優れた塗膜性能を有していた。一方、エポキシ樹脂を配合しない比較例１は、防食性等が悪く、オルガノシランを配合しない比較例２は、耐候性等が悪くなっていた。
【００４２】
【発明の効果】
本発明によれば、有機溶剤を含まない常温硬化可能で、鋼材に対する密着性や、防食性、耐候性等に優れた塗膜を形成できる塗料組成物が得られる。